(57)【要約】本発明は、耐水性及び断熱性に優れ、かつ、曲げ加工により形成した曲げ加工部の接着性に優れる化粧材を提供する。本発明は、装飾層、非発泡樹脂層及び発泡樹脂層を有する化粧材であって、上記装飾層側と反対側面に曲げ加工が施されることで形成された曲げ加工部を有し、上記曲げ加工部の上記曲げ加工により当接した面に、第１の接着剤と第２の接着剤とを有することを特徴とする化粧材。
2019124383.tif 000002
【特許請求の範囲】
【請求項１】
装飾層、非発泡樹脂層及び発泡樹脂層を有する化粧材であって、
前記装飾層側と反対側面に曲げ加工が施されることで形成された曲げ加工部を有し、
前記曲げ加工部の前記曲げ加工により当接した面に、第１の接着剤と第２の接着剤とを有する
ことを特徴とする化粧材。
【請求項２】
前記第１の接着剤は、前記曲げ加工部の前記曲げ加工により当接した面を接合するための接着剤である請求項１記載の化粧材。
【請求項３】
前記第２の接着剤は、前記曲げ加工時に前記当接する面の一部に塗布されたときに示す接着力が、前記当接した面同士が離間しようとする反発力よりも強い接着剤である請求項１又は２記載の化粧材。
【請求項４】
前記第１の接着剤は、ウレタン２液反応型接着剤、ウレタン系湿気硬化型接着剤、及び、変成シリコーン系湿気硬化型接着剤からなる群より選択されるいずれか１種の接着剤を含む請求項１、２又は３記載の化粧材。
【請求項５】
前記第２の接着剤は、ゴム系接着剤を含む請求項１、２、３又は４記載の化粧材。
【請求項６】
前記第１の接着剤及び前記第２の接着剤は、ホットメルトタイプ以外の接着剤である請求項１、２、３、４又は５記載の化粧材。
【請求項７】
前記第２の接着剤が曲げ加工により当接する面に塗布される面積は、前記第１の接着剤が曲げ加工により当接する面に塗布される面積よりも大きい請求項１、２、３、４、５又は６記載の化粧材。
【請求項８】
前記第１の接着剤は、硬化後に耐久接着性能を発現し、塗布直後の硬化前と硬化後とで物性に変化を示すものである請求項１、２、３、４、５、６又は７記載の化粧材。
【請求項９】
前記第２の接着剤は、前記第１の接着剤よりも初期接着強度が高いものである請求項１、２、３、４、５、６、７又は８記載の化粧材。
【発明の詳細な説明】
【技術分野】
【０００１】
本発明は、化粧材に関する。
【背景技術】
【０００２】
窓際（出窓台）やトイレ及び洗面（床材）等に使用される化粧材には、従来木質材が使用されている（例えば、特許文献１等参照）。ところが、窓際やトイレ及び洗面といった場所は、結露や水（湿度、尿等）が多く、また、夏場は暑く冬場は寒いというように温度差が大きい環境であるため、これらの場所に使用される化粧板が木質材であると、耐水性が劣ることからカビや反りが発生しやすく安定して使用できなかった。
このような化粧材の耐水性を満たすためには、非木質材料である樹脂材料で化粧材を構成することが考えられ、特に耐水性及び断熱性に優れる樹脂発泡層を有する化粧材を用いることも検討されている（例えば、特許文献２等）。
【先行技術文献】
【特許文献】
【０００３】
【特許文献１】特開２００１−１２３６４７号公報
【特許文献２】特開２００８−２３８７２８号公報
【発明の概要】
【発明が解決しようとする課題】
【０００４】
樹脂発泡層を有する化粧材は、その一部に曲げ加工を施して曲げ加工部を形成して用いられる場合がある。例えば、樹脂発泡層上に非発泡樹脂層と絵柄層等の装飾層とが積層された構造を有する化粧材を、窓枠用化粧材として使用する場合、樹脂発泡層側から切り欠き部を形成し、該装飾層側が表面となるように化粧材に曲げ加工を施し、曲げ加工部を形成する場合がある。
このようにして形成した曲げ加工部は、曲げ加工により切り欠き部内の発泡樹脂層同士や、非発泡樹脂層同士のように当接する面に接着剤が塗布され、該曲げ加工部の形状が維持されるよう処理される。
ところが、従来の木質材料からなる化粧材に上記曲げ加工部を形成する際に使用されていたホットメルトタイプの接着剤や有機溶剤を溶媒としたゴム系接着剤を、発泡樹脂層を有する化粧材に使用すると、ホットメルトタイプの接着剤では、該接着剤の熱が発泡樹脂層に移動し、片面側の樹脂が線膨張によって伸びることで化粧材の反りが大きくなってしまうという問題があり、ゴム系接着剤では、該接着剤が上記化粧材の発泡樹脂層を構成する樹脂材料等を溶解させてしまうという問題があった。【０００５】
本発明は、このような状況の下で、耐水性及び断熱性に優れ、かつ、曲げ加工により形成した曲げ加工部の接着性に優れる化粧材を提供することを目的とする。
【課題を解決するための手段】
【０００６】
本発明者らは、上述した課題を解決するため鋭意検討した結果、化粧材に曲げ加工により形成した曲げ加工部を接着する接着剤として物性、特に接着特性の異なる２種類の接着剤を用いることで、上述した従来の課題を解決し得ることを見出し、本発明を完成するに至った。
すなわち、本発明は、装飾層、非発泡樹脂層及び発泡樹脂層を有する化粧材であって、上記装飾層側と反対側面に曲げ加工が施されることで形成された曲げ加工部を有し、上記曲げ加工部の上記曲げ加工により当接した面に、第１の接着剤と第２の接着剤とを有することを特徴とする化粧材である。【０００７】
本発明の化粧材において、上記第１の接着剤は、上記曲げ加工部の上記曲げ加工により当接した面を接合するための接着剤であることが好ましい。
また、上記第２の接着剤は、上記曲げ加工時に上記当接する面の一部に塗布されたときに示す接着力が、上記当接した面同士が離間しようとする反発力よりも強い接着剤であることが好ましい。
また、上記第１の接着剤は、ウレタン２液反応型接着剤、ウレタン系湿気硬化型接着剤、及び、変成シリコーン系湿気硬化型接着剤からなる群より選択されるいずれか１種の接着剤を含むことが好ましい。
また、上記第２の接着剤は、ゴム系接着剤を含むことが好ましい。
また、上記第１の接着剤及び上記第２の接着剤は、ホットメルトタイプ以外の接着剤であることが好ましい。
また、上記第２の接着剤が曲げ加工により当接する面に塗布される面積は、上記第１の接着剤が曲げ加工により当接する面に塗布される面積よりも大きいことが好ましい。
また、上記第１の接着剤は、硬化後に耐久接着性能を発現し、塗布直後の硬化前と硬化後とで物性に変化を示すものであることが好ましい。
また、上記第２の接着剤は、上記第１の接着剤よりも初期接着強度が高いものであることが好ましい。
【発明の効果】
【０００８】
本発明の化粧材は、曲げ加工が施されることで形成された曲げ加工部が、第１の接着剤と第２の接着剤とを用いて接着されていることで、一方の接着剤で曲げ加工された曲げ加工部の形状を仮止め（仮接着）し、他方の接着剤で化粧材の使用環境に応じて必要な性能を発揮する接着性能を発揮するよう長期にわたり維持する接着（本接着）することができる。このように上記一方の接着剤で上記曲げ加工部の仮接着がされることで、該曲げ加工部の本接着を充分な時間をかけて行うことができ、上記曲げ加工部の形状維持と、化粧材の使用環境に応じて求められる性能とを充分に得ることができる。
なお、仮に、１種類の接着剤で上記曲げ加工部の形状維持と化粧材の使用環境に応じた接着性能を発揮させようとすると、接着剤の材料選択の余地が殆どなく、また、曲げ加工部を有する化粧材の生産性や生産速度等様々な点で制限がかかる。一方、上記曲げ加工部の当接した面に、２種類の接着剤の硬化物を有する本発明の化粧材は、上記曲げ加工部の形状維持を仮接着の接着剤により行い、化粧材の使用環境に応じた接着性能を本接着の接着剤により行うことができ、曲げ加工部を有する化粧材の生産性や生産速度等は極めて優れたものとなり、また、得られる化粧材の曲げ加工部の接着性も極めて優れたものとすることができる。
また、発泡樹脂層を含む樹脂材料から構成されるため、本発明の化粧材は、耐水性及び断熱性にも優れている。
【図面の簡単な説明】
【０００９】
【図１】本発明の化粧材の好ましい一例の断面を示す模式図である。
【図２】本発明の化粧材の好ましい一例の断面を示す模式図である。
【図３】本発明の化粧材の好ましい一例の断面を示す模式図である。
【図４】本発明の化粧材の好ましい一例の断面を示す模式図である。
【図５】試験片に対する荷重（Ｎ）と伸び（％）との関係を示した弾性率チャートの一例である。
【図６】（ａ）は、本発明の化粧材の好ましい一例である窓枠用化粧材の厚み方向の断面図であり、（ｂ）は、窓枠用化粧材の斜視図の一例を示し、（ｃ）は、（ａ）、（ｂ）に示した窓枠用化粧材を組み立てる際に使用する原料積層体の厚み方向の断面図であり、（ｄ）は、本発明の化粧材の好ましい一例である窓枠用化粧材のその他の例を示す断面図であり、（ｅ）は、本発明の化粧材の更に別の例を示す断面図であり、（ｆ）は、本発明の化粧材のまた更に別の例を示す断面図である。
【図７】（ａ）は、曲げ加工部の側面にエッジテープが貼着された窓枠用化粧材の断面図の一例であり、（ｂ）及び（ｃ）は、側面に切り欠きが設けられた窓枠用化粧材の一例をそれぞれ示す斜視図である。
【図８】（ａ）は、本発明の化粧材の好ましい一例である窓枠用化粧材を組み立てる際に使用する原料積層体の厚み方向の断面図であり、（ｂ）は、本発明の化粧材の好ましい一例である窓枠用化粧材のその他の例を示す断面図である。
【図９】（ａ）は、本発明の化粧材の好ましい一例である窓枠用化粧材が建物の窓に施工された一例を示す断面図であり、（ｂ）は、本発明の化粧材の好ましい一例である窓枠用化粧材が建物の窓に施工された一例を示す平面図であり、（ｃ）は、本発明の化粧材の好ましい一例である窓枠用化粧材が建物の窓に施工された一例を示す斜視図である。
【図１０】（ａ）〜（ｄ）は、本発明の化粧材の好ましい一例である窓枠用化粧材を組み立てる際に使用する原料積層体と窓枠用化粧材の厚み方向の断面図であり、（ｅ）は、（ａ）に示した窓枠用化粧材を組み立てる際に使用する原料積層体と窓枠用化粧材の裏面図の一例である。
【図１１】本発明の化粧材の好ましい一例である窓枠用化粧材の一例と、本発明の化粧材の好ましい一例である窓枠用化粧材が建物の窓に施工された一例とを示す平面図である。
【発明を実施するための形態】
【００１０】
本発明の化粧材は、装飾層、非発泡樹脂層及び発泡樹脂層を有する。
本発明の化粧材において、上記装飾層と上記非発泡樹脂層との厚みの合計が、上記発泡樹脂層の厚みに対して５０％以下であることが好ましい。上記装飾層と上記非発泡樹脂層との厚みの合計が上記発泡樹脂層の厚みの５０％を超えると、本発明の化粧材に大きな反りが発生することがある。上記発泡樹脂層の厚みに対する上記装飾層と上記非発泡樹脂層との厚みの合計はより好ましい下限が３％、より好ましい上限が４５％であり、更に好ましい下限が１０％、更に好ましい上限が３０％である。
【００１１】
また、本発明の化粧材は、上記発泡樹脂層の圧縮弾性率が１５ＭＰａ以上であることが好ましい。上記圧縮弾性率が１５ＭＰａ未満であると、優れた耐荷重性が得られず、耐衝撃性にも劣ることがある。優れた耐荷重性、及び、耐衝撃性を得る観点から、上記発泡樹脂層の圧縮弾性率は１５ＭＰａ以上１５０ＭＰａ以下であることがより好ましく、２０ＭＰａ以上１２０ＭＰａ以下であることが更に好ましい。ここで、圧縮弾性率は、発泡樹脂層を用いて、ＪＩＳ  Ａ９５１１：２００９「発泡プラスチック保温材」に記載の方法を用いて試験片を作製し測定を行った値である。具体的には、発泡樹脂層から縦１００ｍｍ、横１００ｍｍ、厚さ３ｍｍの直方体形状の試験片を切り出し、引張・圧縮試験機を用いて、該試験片を圧縮速度１０ｍｍ／分にて厚さ方向に対して垂直に圧縮弾性率の測定を行う。試験片を５個用意し、試験片ごとに上記要領で圧縮弾性率を測定し、それらを相加平均した値を圧縮弾性率とする。なお直方体形状の試験片の厚みはＪＩＳ記載の厚みではなく、３ｍｍに変更している。
【００１２】
また、本発明の化粧材は、上記非発泡樹脂層及び上記発泡樹脂層の線膨張係数がいずれも８×１０−５／℃以下であることが好ましく、かつ、上記非発泡樹脂層及び上記発泡樹脂層の線膨張係数の線膨張係数の差が３×１０−５／℃以内であることが好ましい。
上記非発泡樹脂層及び／又は上記発泡樹脂層の線膨張係数が８×１０−５／℃を超えると、温度変化に対する化粧材の伸縮が大きいため、伸びる場合には化粧材の反りや２以上の本発明の化粧材を嵌合させた際に嵌合部の突き上げ等の不具合が生じることがあり、一方、縮む場合には２以上の本発明の化粧材を嵌合させた際に嵌合部の隙間が開く等の不具合が発生することがある。
また、上記非発泡樹脂層及び上記発泡樹脂層の線膨張係数の差が３×１０−５／℃を超えると、温度変化に対し各層の伸縮度合いの差が大きくなるため、本発明の化粧材に大きな反りが発生してしまうことがある。
上記非発泡樹脂層及び上記発泡樹脂層の線膨張係数は、いずれも８×１０−５／℃以下であることがより好ましく、７×１０−５／℃以下であることが更に好ましい。また、上記非発泡樹脂層及び上記発泡樹脂層の線膨張係数の線膨張係数の差は、３×１０−５／℃以内であることがより好ましく、２×１０−５／℃以内であることが更に好ましい。
ここで、上記非発泡樹脂層及び上記発泡樹脂層の線膨張係数は、各層部材から縦１４５ｍｍ、横３００ｍｍの直方体状の試験片を切り出し、恒温槽を用いて０℃及び４０℃に試験片温度を安定させた際の横方向の寸法変化をそれぞれ測定し、その寸法変化量から得られる単位温度当たりの寸法変化量を線膨張係数とする。なお本発明において、各層部材の厚み方向の寸法変化は、縦や横の寸法変化と比べて極めて小さいことから無視できるものとする。
【００１３】
次いで、本発明の化粧材の典型的な構造を図１〜３を用いて説明する。
図１〜３は、本発明の好ましい化粧材１０の断面を示す模式図である。
図１で示される態様では、本発明の化粧材１０は、発泡樹脂層１、非発泡樹脂層２、及び、装飾層３を順に有している。また、図２に示される態様では、装飾層３は、ベース樹脂層４を有し、かつ、模様層３３の上に透明樹脂層５、及び、表面保護層６を有しており、発泡樹脂層１、非発泡樹脂層２及び装飾層３を順に有している。
また、図３に示される態様では、非発泡樹脂層２が３層構成となっている以外は、図２で示される態様と同様であり、図３に示される非発泡樹脂層２は、第１熱可塑性樹脂層２１、ガラス成分層２２、及び第２熱可塑性樹脂層２３を順に有する構造となっている。
【００１４】
（発泡樹脂層）
上記発泡樹脂層は、本発明の化粧材に主に断熱性、耐荷重性、及び耐衝撃性を付与する層であり、発泡樹脂組成物を発泡して形成される。
上記発泡樹脂層における発泡倍率は５倍以上２０倍以下であることが好ましい。当該範囲を外れると、優れた断熱性、耐荷重性、及び耐衝撃性の化粧材が得られないことがある。より優れた断熱性、及び耐荷重性を得る観点から、上記発泡樹脂層の発泡倍率は５倍以上１５倍以下がより好ましく、５倍以上１２倍以下が更に好ましい。
【００１５】
また、本発明の化粧材において、上記発泡樹脂層の圧縮弾性率は、上述の測定条件で測定した値が１５ＭＰａ以上であることが好ましい。
【００１６】
上記発泡樹脂組成物の発泡の手法は特に限定されず、公知の手法のいずれも採用することができるが、均質な発泡樹脂層を得る観点からビーズ法による発泡が好ましい。上記ビーズ法は、発泡樹脂粒子（予備発泡粒子）を原料とし、該発泡樹脂粒子を金型のキャビティ内に充填し、該充填された予備発泡粒子を蒸気で二次発泡させつつ、予備発泡粒子同士を熱融着により一体化させることで発泡樹脂層を得るという手法である。
【００１７】
上記発泡樹脂粒子に用いられる樹脂としては、好ましくは熱可塑性樹脂が挙げられる。
上記熱可塑性樹脂としては、ポリエチレン（ＰＥ）、ポリプロピレン（ＰＰ）、ポリスチレン（ＰＳ）、スチレン改質ポリオレフィン系樹脂、エチレン−酢酸ビニル共重合体樹脂（ＥＶＡ）、エチレン−（メタ）アクリル酸系樹脂などのポリオレフィン樹脂、アクリロニトリル−ブタジエン−スチレン共重合体（ＡＢＳ樹脂）、アクリロニトリル−スチレン共重合体、ポリ塩化ビニル樹脂（ＰＶＣ）、ポリ酢酸ビニル樹脂、ポリビニルアルコール樹脂などのポリビニル樹脂、ポリエチレンテレフタレート樹脂（ＰＥＴ樹脂）などのポリエステル樹脂、ナイロン、ポリアセタール樹脂、アクリル樹脂、ポリカーボネート樹脂、ポリウレタン樹脂などの熱可塑性樹脂の単体及び共重合体、あるいは、これらの混合樹脂が好ましく挙げられる。
これらのなかでも、樹脂自体の強度を考慮すると、ポリスチレン樹脂が好ましい。
【００１８】
上記ポリスチレン樹脂を形成するスチレンモノマーとしては、特に限定されず、公知のスチレンモノマーのいずれも使用することができる。例えば、スチレン、α−メチルスチレン、ビニルトルエン、クロロスチレン、エチルスチレン、イソプロピルスチレン、ジメチルスチレン、ブロモスチレンなどが挙げられる。これらスチレン系モノマーは、一種類でも、複数種の混合物であってもよい。好ましいスチレンモノマーは、スチレンである。
【００１９】
上記発泡樹脂粒子は、通常、該発泡樹脂粒子を形成する樹脂からなる種粒子に、スチレンモノマーなどのモノマーを、必要に応じて可塑剤とともに吸収させて重合させることで樹脂粒子とし、重合と同時又は重合後に、該樹脂粒子に発泡剤を含浸させた後、発泡させることで得られる。また、発泡樹脂粒子は、水性媒体中でスチレンモノマーなどのモノマーを懸濁重合して得られる粒子に、発泡剤を含浸させる方法や、ポリスチレン系樹脂を押出機に投入し、発泡剤とともに溶融混練したのち、小孔を有するダイを通して加圧循環水中に押出し、ダイに接触する回転カッターを用いて切断して得られる粒子を発泡させることでも得ることができる。
【００２０】
上記発泡剤としては、例えば、炭酸水素ナトリウム、炭酸ナトリウム、炭酸水素アンモニウム、炭酸アンモニウム、亜硝酸アンモニウムなどの無機発泡剤；Ｎ，Ｎ’−ジメチル−Ｎ，Ｎ’−ジニトロソテレフタルアミド、Ｎ，Ｎ’−ジニトロソペンタメチレンテトラミンなどのニトロソ化合物；アゾジカルボンアミド、アゾビスホルムアミド、アゾビスイソブチロニトリル、アゾシクロヘキシルニトリル、アゾジアミノベンゼンなどのアゾ化合物；ベンゼンスルホニルヒドラジド、トルエンスルホニルヒドラジドなどのスルホニルヒドラジド化合物；カルシウムアジド、４，４’−ジフェニルジスルホニルアジド、ｐ−トルエンスルホニルアジドなどのアジド化合物などが好ましく挙げられる。
また、発泡剤としては、物理発泡剤としてプロパン、ノルマルブタン、イソペンタン、ノルマルペンタン、ネオペンタンなどの脂肪族炭化水素類のほか、ジフルオロエタン、テトラフルオロエタンなどのオゾン破壊係数がゼロであるフッ化炭化水素類などの揮発性発泡剤も好ましく挙げられる。
これらの発泡剤は、単独又は複数を組み合わせて用いることができる。
上記発泡剤の添加量は、所望する発泡倍率や圧縮弾性率に応じて適宜決めればよいが、樹脂１００質量部に対して、０．５質量部以上１５質量部以下が好ましく、１質量部以上１０質量部以下がより好ましい。
【００２１】
上記可塑剤としては、例えば、プロピレングリコール脂肪酸エステル、グリセリン脂肪酸エステル、ソルビタン脂肪酸エステル、ショ糖脂肪酸エステルなどの脂肪酸エステル化合物；ジブチルフタレート（ＤＢＰ）、ジオクチルフタレート（ＤＯＰ）、ジイソノニルフタレート（ＤＩＮＰ）などのフタル酸エステル化合物；ジイソブチルアジペート、ジオクチルアジペートなどのアジピン酸エステル化合物；ジブチルセバケート、ジ２−エチルヘキシルセバケートなどのセバシン酸エステル化合物；グリセリントリステアレート、グリセリントリカプリレートなどのグリセリン脂肪酸エステル化合物；流動パラフィン、ヤシ油、パーム油、菜種油などの天然油脂類が好ましく挙げられる。
上記可塑剤は、モノマーを重合する際に添加してもよいし、発泡剤を含浸させる際に添加してもよい。
上記可塑剤の添加量は、所望する発泡倍率や圧縮弾性率に応じて適宜決めればよいが、樹脂１００質量部に対して、０．２質量部以上３質量部未満が好ましく、０．４質量部以上１．６質量部未満がより好ましい。上記可塑剤の添加量が０．２質量部以上であると二次転移温度が低くなるので低温での予備発泡及び成形に優位であり、３質量部未満であると発泡体が収縮し難く、良好な見栄えが得られる。
【００２２】
また、上記発泡樹脂粒子には、物性を損なわない範囲内において、難燃剤、難燃助剤、滑剤、結合防止剤、融着促進剤、帯電防止剤、展着剤、気泡調整剤、架橋剤、充填剤、着色剤、断熱性向上剤（輻射抑制剤等）等の添加剤が含まれていてもよい。
【００２３】
上記ビーズ法では、例えば、上記の発泡樹脂粒子を金型のキャビティ内に充填し、該充填された予備発泡粒子を好ましくは１００℃以上１５０℃以下、より好ましくは１００℃以上１２０℃以下の蒸気などの熱媒体を用いて、１０秒以上４０秒以下の加熱時間で二次発泡させつつ、予備発泡粒子同士を熱融着により一体化させることで発泡樹脂層を得ることができる。この場合、一般に用いられる発泡樹脂粒子の平均粒径は０．２ｍｍ以上４ｍｍ以下が好ましく、より好ましくは０．５ｍｍ以上２ｍｍ以下である。なお、上記発泡樹脂粒子の平均粒径とは、ＪＩＳ  Ｚ８８０１−１（２００６）「試験用ふるい−第１部：金属製網ふるい」に規定された、異なる目開きを有する複数種の篩を、目開きの小さな篩から大きな篩となるように上に積み重ね、最上部の篩に発泡樹脂粒子１００ｇを投入し、篩を振動させて発泡性粒子を分級することで得られる。
具体的には、各目開きの篩上に残留した発泡樹脂粒子の平均粒子径に、その個数比率を乗じた値を算出し、それらの値の総和を発泡樹脂粒子の平均粒子径とする。
平均粒子径  ＝  Σ（各篩上の個数比率  ×  各篩上粒子の平均粒子径）
ここで、個数比率とは各篩上に残留した発泡性粒子の重量比率及び各篩の目開きの大きさから得られる値である。
また、本発明において発泡樹脂層は、上記のビーズ法に限らず、発泡樹脂層用樹脂、発泡剤、可塑剤、無機充填剤、その他必要に応じた添加剤を含む発泡樹脂層形成用樹脂組成物を、Ｔダイによる押出製膜法やカレンダー製膜法などの製膜法により未発泡樹脂層を製膜してから、加熱発泡炉を用いて２２０℃以上２５０℃以下程度で発泡させて得ることもできる。
【００２４】
また、上記発泡樹脂層として、所定の発泡倍率、及び圧縮弾性率の範囲内であれば、市販される断熱ボード、例えば、ビーズ法ポリスチレンフォーム保温板、押出法ポリスチレンフォーム保温板などを用いることもできる。
【００２５】
上記発泡樹脂層の厚さは、発泡倍率などにより多少はあるが、３ｍｍ以上１５ｍｍ以下であることが好ましく、５ｍｍ以上１５ｍｍ以下であることがより好ましく、５ｍｍ以上１２ｍｍ以下であることが更に好ましい。上記発泡樹脂層の厚さが上記範囲内であると、優れた断熱性、耐荷重性、及び耐衝撃性が得られる。
また、上記発泡樹脂層の厚さは、後述する非発泡樹脂層より厚い。非発泡樹脂層より厚いことで、優れた断熱性、耐荷重性、及び耐衝撃性が得られ、また、非発泡樹脂層などの他の層との温度などによる伸びの違いに起因する応力反りが生じにくくなる。
【００２６】
（非発泡樹脂層）
上記非発泡樹脂層は、本発明の化粧材に主に形状安定性、耐水性、耐衝撃性、及び、耐傷性を付与する層であり、引張弾性率が１８０ＭＰａ以上である層であることが好ましい。引張弾性率が１８０ＭＰａ未満であると、耐傷性が得られない。耐傷性を得る観点から、引張弾性率は１８０ＭＰａ以上３０００ＭＰａ以下であることが好ましく、１０００ＭＰａ以上３０００ＭＰａ以下であることがより好ましく、２０００ＭＰａ以上２５００ＭＰａ以下であることが更に好ましい。
また、引張弾性率が上記範囲内であると、発泡樹脂層などの他の層との温度などによる伸びの違いに起因する応力反りが生じにくくなる。ここで、引張弾性率（Ｅ）は、ＪＩＳ  Ｋ６７３２（１９９６）に記載されたダンベル型試験片に打ち抜いた非発泡樹脂層を用意し、２０℃の温度条件下にて、引張・圧縮試験機を用い、引張速度５０ｍｍ／分、チャック間距離８０ｍｍの条件で測定して得られた引張応力−ひずみ曲線の初めの直線部分から、次の式によって計算した。図５に試験片に対する荷重（Ｎ）と伸び（％）との関係を示した弾性率チャートの一例を示した。
Ｅ＝△ｐ／△Ｅ
Ｅ：引張弾性率
△ｐ：直線上の２点間の元の平均断面積による応力差
△Ｅ：同じ２点間のひずみ差
【００２７】
上記非発泡樹脂層は、熱可塑性樹脂を含有することが好ましい。
上記熱可塑性樹脂としては、ポリ塩化ビニル樹脂、ポリ酢酸ビニル樹脂、ポリビニルアルコール樹脂などのポリビニル樹脂、ポリエチレン、ポリプロピレン、ポリスチレン、スチレン改質ポリオレフィン系樹脂、エチレン−酢酸ビニル共重合体樹脂（ＥＶＡ）、エチレン−（メタ）アクリル酸系樹脂などのポリオレフィン樹脂、ポリエチレンテレフタレート樹脂（ＰＥＴ樹脂）などのポリエステル樹脂、アクリル樹脂、ポリカーボネート樹脂、ポリウレタン樹脂、アクリロニトリル−ブタジエン−スチレン共重合体（ＡＢＳ樹脂）、アクリロニトリル−スチレン共重合体などの熱可塑性樹脂の単体及び共重合体、あるいは、これらの混合樹脂が好ましく挙げられる。なかでも、ポリオレフィン系樹脂やアクリロニトリル−ブタジエン−スチレン共重合体、ポリ塩化ビニル樹脂が好ましい。
【００２８】
本発明において、上記非発泡樹脂層は、無機化合物を含むことが好ましい。無機化合物を含むことで上記非発泡樹脂層の線膨張係数を低減させることができ、結果として本発明の化粧材の反りを抑制することができる。
上記無機化合物としては、例えば、タルク、炭酸カルシウム、シリカ、マイカ等が挙げられる。
上記無機化合物の含有量としては、非発泡樹脂層中の樹脂成分１００質量部に対し、１０質量部以上７０質量部以下であることが好ましい。１０質量部未満であると非発泡樹脂層の線膨張係数を充分に低減させることができないことがあり、７０質量部を超えると、非発泡樹脂層の引張弾性率が不充分となることがある。上記無機化合物の含有量のより好ましい範囲は１５質量部以上６５質量部以下である。
【００２９】
また、上記非発泡樹脂層は、１層により構成されていてもよいし、２層以上の層により構成される積層体でもよいが、２層以上の層により構成される積層体であり、少なくとも１層がガラス成分を含むものであることが好ましい。すなわち、非発泡樹脂層は、２層以上の層により構成される積層体であり、少なくとも１層が熱可塑性樹脂層であり、他の１層がガラス成分を含むガラス成分層であることが好ましい。このような構成とすることで優れた耐衝撃性が得られ、また形状安定性が向上する。
ガラス成分を含むガラス成分層は、例えば、ガラス繊維により構成される層などが好ましく挙げられる。
【００３０】
本発明においては、非発泡樹脂層は、熱可塑性樹脂層とガラス成分層とが交互に積層した積層体であることが好ましく、なかでも、図３に示されるような、第１熱可塑性樹脂層、ガラス成分層、第２熱可塑性樹脂層を順に有する積層体であることが好ましい。
非発泡樹脂層が複数の熱可塑性樹脂層を有する場合、該複数の熱可塑性樹脂層を形成する樹脂の種類は同じであっても異なっていてもよく、また複数の熱可塑性樹脂層の厚さは同じであっても異なっていてもよい。
【００３１】
上記非発泡樹脂層の厚さは、０．３ｍｍ以上１０ｍｍ以下であることが好ましく、１ｍｍ以上５ｍｍ以下であることがより好ましい。非発泡樹脂層の厚さが上記範囲内であると、優れた耐水性、耐衝撃性、及び耐傷性が得られる。また、発泡樹脂層などの他の層との温度などによる伸びの違いに起因する応力反りが生じにくくなる。
また、非発泡樹脂層の厚さは、上記したように、発泡樹脂層よりも薄い。発泡樹脂層などの他の層との温度などによる伸びの違いに起因する応力反りが生じにくくなる。
【００３２】
（装飾層）
上記装飾層は、本発明の化粧材に装飾性を付与する層であり、例えば、均一に着色が施された隠蔽層（ベタ印刷層）でもよいし、種々の模様をインキと印刷機を使用して印刷することにより形成される絵柄層であってもよいし、隠蔽層と絵柄層とを組み合わせた層（以下、模様層３３）であってもよい。上記装飾層としては、その他、転写法等で設けられた模様でもよいし、木材を薄くスライスした突板や挽き板でもよいし、着色されたベース樹脂層やベース樹脂層に模様を設けた化粧シートでもよい。そして、その中でも以下に示す化粧シートがより好ましい。なお、上記「化粧シート」とは、図２に示したように、ベース樹脂層４及び模様層３３と、後述する透明樹脂層５や表面保護層６等の任意の層と、模様層３３及び透明樹脂層５を接着する接着層とからなる積層構造のものが好ましい。
【００３３】
上記隠蔽層を設けることにより、本発明の化粧材を設ける下地を隠蔽することができ、また、発泡樹脂層や非発泡樹脂層等が着色していたり色ムラがある場合に、意図した色彩を与えて表面の色を整えることができる。
また、上記絵柄層を設けることで、木目模様、大理石模様（例えばトラバーチン大理石模様）などの岩石の表面を模した石目模様、布目や布状の模様を模した布地模様、タイル貼模様、煉瓦積模様など、あるいはこれらを複合した寄木、パッチワークなどの模様を化粧シートに付与することができる。これらの模様は通常の黄色、赤色、青色、及び黒色のプロセスカラーによる多色印刷によって形成される他、模様を構成する個々の色の版を用意して行う特色による多色印刷などによっても形成される。
【００３４】
上記隠蔽層や絵柄層に用いるインキ組成物としては、バインダー樹脂に顔料、染料などの着色剤、体質顔料、溶剤、安定剤、可塑剤、触媒、硬化剤などを適宜混合したものが使用される。該バインダー樹脂としては特に制限はなく、例えば、ウレタン樹脂、塩化ビニル／酢酸ビニル共重合体樹脂、塩化ビニル／酢酸ビニル／アクリル共重合体樹脂、アクリル樹脂、ポリエステル樹脂、ニトロセルロース樹脂などが好ましく挙げられる。
上記バインダー樹脂としてはこれらの中から任意のものを、１種単独で又は２種以上を混合して用いることができる。
また、上記着色剤としては、カーボンブラック（墨）、鉄黒、チタン白、アンチモン白、黄鉛、チタン黄、弁柄、カドミウム赤、群青、コバルトブルーなどの無機顔料、キナクリドンレッド、イソインドリノンイエロー、フタロシアニンブルーなどの有機顔料、又は染料、アルミニウム、真鍮などの鱗片状箔片からなる金属顔料、二酸化チタン被覆雲母、塩基性炭酸鉛などの鱗片状箔片からなる真珠光沢（パール）顔料などが好ましく挙げられる。
【００３５】
上記装飾層の厚さは、通常５μｍ以上３ｍｍ以下程度が好ましい。
上記装飾層が隠蔽層（ベタ印刷層）や絵柄層、隠蔽層と絵柄層とを組み合わせた模様層、転写法等で設けられた模様である場合、厚みは２０μｍ以下程度であることが好ましく、上記装飾層が突板や挽板である場合、厚みは０．５ｍｍ以上３ｍｍ以下程度であることが好ましく、上記装飾層が化粧シートである場合、厚みは５００μｍ以下程度であることが好ましい。
上記装飾層の厚さが上記範囲内にあれば、本発明の化粧材に優れた意匠を付与することができ、また隠蔽性を付与することができる。
【００３６】
（ベース樹脂層）
上記ベース樹脂層は所望に応じて設けられる層であり、好ましくは熱可塑性樹脂により形成される層である。上記熱可塑性樹脂としては、上記発泡樹脂層に設けられる熱可塑性樹脂として例示したものを好ましく挙げることができる。なかでも、ポリオレフィン系樹脂が好ましく、ポリエチレン樹脂、ポリプロピレン樹脂がより好ましい。
【００３７】
上記ベース樹脂層は、透明でも着色されていてもよく、化粧材を設ける下地を隠蔽する観点から着色されていることが好ましい。用いられる着色剤としては、上記装飾層で用いられる着色剤として例示したものを好ましく挙げることができる。
【００３８】
上記ベース樹脂層の厚さは、１０μｍ以上１５０μｍ以下が好ましく、３０μｍ以上１００μｍ以下がより好ましく、４０μｍ以上８０μｍ以下が更に好ましい。上記ベース樹脂層の厚さが上記範囲内であると、取り扱いが容易であり、また必要以上に本発明の化粧材が厚くなることがない。
【００３９】
また、ベース樹脂層には、必要に応じ、充填剤、難燃剤、滑剤、酸化防止剤、紫外線吸収剤、光安定剤等の各種の添加剤を添加してもよい。
【００４０】
（透明樹脂層）
上記透明樹脂層は装飾層を保護するために設けられる任意の層であり、好ましくは熱可塑性樹脂により形成される層である。熱可塑性樹脂としては、上記の発泡樹脂層に設けられる熱可塑性樹脂として例示したものを好ましく挙げることができる。なかでも、ポリオレフィン系樹脂が好ましく、ポリエチレン樹脂、ポリプロピレン樹脂、アイオノマー樹脂がより好ましい。
【００４１】
上記透明樹脂層は、上記装飾層が透視可能な様に、透明の樹脂層である。ここで、透明とは、無色透明のほか、着色透明や半透明をも含む概念である。
また、上記透明樹脂層には、その透明性を損なわない範囲で必要に応じ、充填剤、難燃剤、滑剤、酸化防止剤、紫外線吸収剤、光安定剤等の各種の添加剤を添加してもよい。
【００４２】
上記透明樹脂層の厚さは、１０μｍ以上４００μｍ以下が好ましく、３０μｍ以上２５０μｍ以下がより好ましく、５０μｍ以上１００μｍ以下が更に好ましい。上記透明樹脂層の厚さが上記範囲内であると、装飾層を保護することができ、取り扱いが容易であり、また必要以上に床用化粧材が厚くなることがない。
【００４３】
（表面保護層）
上記表面保護層は、本発明の化粧材に耐衝撃性、耐荷重性、及び耐傷性などの表面特性を付与する、所望に応じて設けられる層である。表面保護層は、本発明の化粧材の最表面に設けられる。
上記表面保護層は、上記装飾層、あるいは好ましく設けられる透明樹脂層、接着層の上に、硬化性樹脂を含有する樹脂組成物を塗布し、これを硬化したもので構成されることが好ましい。架橋硬化された硬化性樹脂を含有することで、本発明の化粧材の表面特性を向上させることができる。
【００４４】
上記表面保護層の形成に用いられる硬化性樹脂としては、電離放射線硬化性樹脂、及び、熱硬化性樹脂が好ましく挙げられ、これらを複数用いる、例えば、電離放射線硬化性樹脂と熱硬化性樹脂を併用する、いわゆるハイブリッドタイプであってもよい。
これらのうち、上記表面保護層を形成する樹脂の架橋密度を高め、表面特性を向上させる観点から、電離放射線硬化性樹脂が好ましく、また、無溶媒で塗布することができるものもあり、取り扱いが容易との観点から、電子線硬化性樹脂がさらに好ましい。
【００４５】
上記電離放射線硬化性樹脂とは、電磁波又は荷電粒子線の中で分子を架橋、重合させ得るエネルギー量子を有するもの、すなわち、紫外線または電子線などを照射することにより、架橋、硬化する樹脂を指す。具体的には、従来電離放射線硬化性樹脂として慣用されている重合性モノマー及び重合性オリゴマーないしはプレポリマーの中から適宜選択して用いることができる。
上記重合性モノマーとしては、分子中にラジカル重合性不飽和基を持つ（メタ）アクリレート系モノマーが好適であり、中でも多官能性（メタ）アクリレートが好ましい。多官能性（メタ）アクリレートとしては、分子内にエチレン性不飽和結合を２個以上有する（メタ）アクリレートであればよく、特に制限はない。これらの多官能性（メタ）アクリレートは１種を単独で用いてもよいし、２種以上を組み合わせて用いてもよい。
【００４６】
次に、上記重合性オリゴマーとしては、分子中にラジカル重合性不飽和基を持つオリゴマー、例えばエポキシ（メタ）アクリレート系、ウレタン（メタ）アクリレート系、ポリエステル（メタ）アクリレート系、ポリエーテル（メタ）アクリレート系などが挙げられる。
さらに、上記重合性オリゴマーとしては、他にポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテルなどの分子中にカチオン重合性官能基を有するオリゴマーなどがある。
【００４７】
本発明においては、上記多官能性（メタ）アクリレートなどとともに、その粘度を低下させるなどの目的で、単官能性（メタ）アクリレートを、本発明の目的を損なわない範囲で適宜併用することができる。これらの単官能性（メタ）アクリレートは１種を単独で用いてもよいし、２種以上を組み合わせて用いてもよい。
【００４８】
上記熱硬化性樹脂としては、例えば、エポキシ樹脂、フェノール樹脂、ユリア樹脂、不飽和ポリエステル樹脂、メラミン樹脂、アルキド樹脂、ポリイミド樹脂、シリコーン樹脂、水酸基官能性アクリル樹脂、カルボキシル官能性アクリル樹脂、アミド官能性共重合体、ウレタン樹脂などが好ましく挙げられる。
【００４９】
また、上記熱硬化性樹脂として、２液硬化性の樹脂も好ましく挙げられ、具体的には、ポリオールとイソシアネートとの２液硬化性の樹脂が好ましい。
ここで、上記ポリオールとしては、例えば、アクリルポリオール、ポリエステルポリオール、エポキシポリオールなどが好ましく挙げられる。
また、上記イソシアネートとしては、例えば、分子中に２個以上のイソシアネート基を有する多価イソシアネートであればよく、例えば、２，４−トリレンジイソシアネート（ＴＤＩ）、キシレンジイソシアネート（ＸＤＩ）、ナフタレンジイソシアネート、４，４’−ジフェニルメタンジイソシアネートなどの芳香族イソシアネート、１，６−ヘキサメチレンジイソシアネート（ＨＭＤＩ）、イソホロンジイソシアネート（ＩＰＤＩ）、メチレンジイソシアネート（ＭＤＩ）、水素添加トリレンジイソシアネート、水素添加ジフェニルメタンジイソシアネートなどの脂肪族（乃至は脂環式）イソシアネートなどのポリイソシアネートが用いられる。あるいは、これら各種イソシアネートの付加体又は多量体、例えば、トリレンジイソシアネートの付加体、トリレンジイソシアネート３量体（ｔｒｉｍｅｒ）なども用いられる。
【００５０】
また、上記表面保護層を構成する樹脂組成物中には、その性能を阻害しない範囲で、各種添加剤を含有することができる。
上記各種添加剤としては、例えば、紫外線吸収剤（ＵＶＡ）、光安定剤（ＨＡＬＳなど）、重合禁止剤、架橋剤、帯電防止剤、接着性向上剤、酸化防止剤、レベリング剤、チクソ性付与剤、カップリング剤、可塑剤、消泡剤、充填剤、溶剤などが挙げられる。
【００５１】
上記表面保護層の厚さは、３μｍ以上４０μｍ以下が好ましく、５μｍ以上２０μｍ以下がより好ましい。上記表面保護層の厚さが上記範囲内であると、優れた表面特性が得られる。
【００５２】
（接着層）
上記接着層は、上記ベース樹脂層と上記透明樹脂層とを積層する場合に、必要に応じて設けられる層である。
上記接着層に用いられる接着剤としては、例えば、ウレタン接着剤、アクリル接着剤、アクリル／ウレタン接着剤、ポリエステル接着剤、ポリエステルウレタン接着剤、ポリアミド接着剤、ポリスチレン接着剤、セルロース接着剤などが好ましく挙げられる。これらの接着剤は、１種単独で、あるいは２種以上の混合物として使用することができる。
【００５３】
上記接着層の厚さは、１μｍ以上３０μｍ以下が好ましく、３μｍ以上１５μｍ以下がより好ましい。上記接着層の厚さが上記範囲内であると、良好な接着性が得られ、かつ必要以上に本発明の化粧材が厚くなることがない。
【００５４】
上記の各層を有する本発明の化粧材は、耐衝撃性に優れ、断熱性、耐水性、耐荷重性に優れ、更に耐傷性にも優れ、かつ、施工容易性にも優れるものであり、建物の窓枠や、床材、とりわけトイレ、洗面、台所などの水廻り用途に好適である。
本発明の化粧材の厚さは、優れた耐衝撃性、断熱性、耐水性、耐荷重性、及び耐傷性を得る観点から、５ｍｍ以上であることが好ましく、６ｍｍ以上３０ｍｍ以下がより好ましく、１０ｍｍ以上２０ｍｍ以下が更に好ましい。
また、施工容易性を考慮すると、リビングや廊下などの水廻り以外の箇所に設けられる木質フローリング材と同じ厚さとすることが好ましい。
木質フローリング材の厚さは、通常８ｍｍ、１２ｍｍ、１５ｍｍなどがあり、１２ｍｍが標準的な厚さである。
なお、最終製品の特性に応じて、本発明の化粧材には、テノーナー、ルーター等を用いて実加工、Ｖ字形状の条溝付与、四辺の面取り等が施されていてもよい。
図４に、本発明の化粧材の図２に示される態様における非発泡樹脂層２に、雄実８ａと雌実８ｂとが設けられた構造を示す。
また、本発明の化粧材は、耐候性が優れたものが好ましく、特に、後述するような窓枠用化粧材として使用される場合、サンシャインウェザー試験にて４０００時間試験後でも外観変化が軽微であることが好ましい。
なお、本発明の化粧材を構成する装飾層、非発泡樹脂層及び発泡樹脂層のそれぞれは、公知の接着剤を介して貼り合わされてもよいし、熱融着させて貼り合わせてもよい。接着剤としては、例えば、感熱接着剤、感圧接着剤のほか、ホットメルト接着剤などを用いて行うことができる。
【００５５】
本発明の化粧材は、上記装飾層側と反対側面に曲げ加工が施されることで形成された曲げ加工部を有し、上記曲げ加工部の上記曲げ加工により当接した面に、接着特性の異なる少なくとも２種類の接着剤を有する。
上記「曲げ加工部」とは、本発明の化粧材の一部を上記装飾層側と反対側に曲げ加工することで当接した面が形成された部分である。
また、上記「当接した面」とは、上記曲げ加工により上記発泡樹脂層、非発泡樹脂層及び装飾層が折り曲げられることで当接した面のことをいい、例えば、発泡樹脂層同士が当接した面、発泡樹脂層と非発泡樹脂層とが当接した面、非発泡樹脂層同士が当接した面等が挙げられる。
【００５６】
本発明の化粧材では、上記曲げ加工部の上記曲げ加工により当接した面に、接着特性の異なる第１の接着剤と第２の接着剤を有する。
すなわち、本発明の化粧材は、上記曲げ加工部の上述した当接した面に接着特性の異なる２種類の接着剤が塗布され、上記曲げ加工部が形成されている。
このように２種類の接着剤を用いて接着されていることで、一方の接着剤で曲げ加工された曲げ加工部の形状を仮接着し、他方の接着剤で化粧材の使用環境に応じて必要な性能を発揮する接着性能を発揮するよう本接着することができる。
なお、上記第１の接着剤及び上記第２の接着剤は、ホットメルトタイプ以外の接着剤であることが好ましい。
上記第１の接着剤又は上記第２の接着剤がホットメルトタイプの接着剤であると、該接着剤の熱が上記発泡樹脂層に移動し、片面側の樹脂が線膨張によって伸びることで化粧材の反りが大きくなってしまうことがある。
【００５７】
本発明の化粧材において、上記２種類の接着剤は、第１の接着剤を有する。
上記第１の接着剤は、上記曲げ加工部の上記曲げ加工により当接した面を接合するための接着剤であることが好ましい。
上記第１の接着剤は、硬化後に耐久接着性能を発現し、塗布直後の硬化前と硬化後とで物性に変化を示すものであることが好ましい。このように、硬化後に耐久接着性能を発現し、硬化することで物性（例えば、接着強度、伸び、弾性率及び粘弾性等）に変化を示すことで、上記曲げ加工部を本接着する役割を果たすことができる。
このような上記曲げ加工部の本接着に用いられる第１の接着剤としては、例えば、イソシアネートとの反応や湿気によって硬化するタイプ等様々挙げられるが、なかでも、２液ウレタン系反応型接着剤、ウレタン系湿気硬化型接着剤、及び、１液変成シリコーン系湿気硬化型接着剤からなる群より選択されるいずれか１種の接着剤を含むことが好ましい。特に、加水分解による強度低下が少ない１液変成シリコーン系湿気硬化型接着剤が好適に用いられる。
【００５８】
また、上記２種類の接着剤は、第２の接着剤を有する。
上記第２の接着剤は、上記第１の接着剤と同様の硬化するタイプといった接着力が接着剤の硬化と共に変化するものを含んでもよいが、曲げ加工により当接した面を接合する時点で既に樹脂自体の粘性で接着強度がある粘接着性を有することが好ましく、本発明の化粧材に曲げ加工を施すことで形成した曲げ加工部を上述した第１の接着剤により完全に形状を維持できるようにするまで、第２の接着剤で形状を維持させるという仮接着の役割を果たすものである。このため、上記第２の接着剤は、上記曲げ加工時に上記当接する面の一部に塗布されたときに示す接着力が、上記当接した面同士が離間しようとする反発力よりも強いことが好ましい。
また、このような第２の接着剤は、曲げ加工を施した化粧材を仮接着する役割を果たすため、上述した第１の接着剤よりも初期接着強度が高いことが好ましい。
上記第２の接着剤としては、例えば、溶剤としてアルコール等を用いたゴム系接着剤や、アクリル系やウレタン系等の樹脂を、水を分散媒にエマルション化した接着剤等が挙げられる。
【００５９】
本発明の化粧材において、上記第１の接着剤と第２の接着剤とは、上述したように果たすべき役割が異なるものであるが、両者は、例えば、強度発現時間により明確に区別することができる。
【００６０】
また、上記第１の接着剤及び第２の接着剤は、上記曲げ加工時に上記当接する面の両方に塗布されていてもよいが、上記当接する面が発泡樹脂層同士である場合、いずれか一方の発泡樹脂層にのみ上記第１の接着剤又は第２の接着剤が塗布されていてもよい。
更に、上述した２種類の接着剤の硬化物を有する曲げ加工部は、本発明の化粧材の一辺の全部又は部分的に形成されていてもよい。
【００６１】
また、本発明の化粧材において、上記第２の接着剤が上記曲げ加工により当接する面に塗布される面積が、上記第１の接着剤が上記曲げ加工により当接する面に塗布される面積よりも大きいことが好ましい。
上記第２の接着剤は、上記第１の接着剤により完全に形状を維持できるようにするまで、形状を維持させるという仮接着の役割を果たすものであり、上記第１の接着剤よりも塗布面積を大きくすることにより、上記仮接着の役割を好適に果たすことができる。
このように、上記第２の接着剤で確実に仮接着することにより、上記第１の接着剤による本接着をより確実に行うことができる。
【００６２】
また、上記第１の接着剤及び第２の接着剤の塗布方法としては、上述した本接着及び仮接着の役割をそれぞれ果たすことのできる態様であれば特に限定されないが、上記第１の接着剤の塗布方法としては、例えば、面状に塗布した態様や、棒状、波状、破線状等の列状に塗布した形態や、上記列状に塗布したものを複数並べた態様等が挙げられる。
また、上記第２の接着剤の塗布方法としては、例えば、棒状、波状、破線状等の列状に塗布した形態や、上記列状に塗布したものを複数並べた態様等が挙げられる。
また、上記第１の接着剤及び第２の接着剤を塗布する位置としては特に限定されず、本発明の化粧材の形態に応じて適宜選択される。
【００６３】
上記曲げ加工部を有する本発明の化粧材は、建物の窓枠の少なくとも一部に用いられる窓枠用化粧材として好適に用いることができる。
このような窓枠用化粧材としては、例えば、発泡樹脂層と、当該発泡樹脂層の表面の少なくとも一部を覆う被覆層とを備えており、上記被覆層は、装飾層と、当該装飾層の上記発泡樹脂層側に非発泡樹脂層を備えており、上記被覆層は、上記発泡樹脂層における上側の面と手前側の面に設けられている窓枠用化粧材として好適に用いることができる。
【００６４】
上記窓枠用化粧材において、上記被覆層は、上記発泡樹脂層の表面の少なくとも一部を覆うものであるが、上記発泡樹脂層における上側の面と手前側の面に設けられている。
なお、上記発泡樹脂層の上側の面とは、上記窓枠用化粧材を施工した際に上側となる面であり、上記発泡樹脂層の手前側の面とは、上記窓枠用化粧材を施工した際に、建物の外壁面側と反対側となる面である。このように上記発泡樹脂層の上側の面と手前側の面とに上記被覆層が設けられていることで、上記窓枠用化粧材を窓に施工した際に、使用者の視界に入る部分にのみ被覆層（装飾層）が設けられた態様とすることができる。
【００６５】
図１０（ａ）〜（ｄ）は、本発明の化粧材の好ましい一例である窓枠用化粧材を組み立てる際に使用する原料積層体と窓枠用化粧材の厚み方向の断面図であり、（ｅ）は、（ａ）に示した窓枠用化粧材を組み立てる際に使用する原料積層体と窓枠用化粧材の裏面図の一例である。
図１０（ａ）に示した窓枠用化粧材は、例えば、以下の方法で得ることができる。
まず、装飾層１０３に積層された状態の非発泡樹脂層１０２に、断面視三角形で溝状の切れ目１０６を設け、切れ目１０６に隣接する位置に発泡樹脂層１０１を積層する。そして、切れ目１０６上に第１の接着剤Ｘを塗布し、発泡樹脂層１０１の厚み方向の側面と非発泡樹脂層１０２の端部付近に第２の接着剤Ｙを塗布し、上記原料積層体を発泡樹脂層１０１が内側となるようにして切れ目１０６部分で折り曲げ、発泡樹脂層１０１の手前側の端面に非発泡樹脂層１０２を第１の接着剤Ｘ及び第２の接着剤Ｙを介して貼り付けることで曲げ加工部６００を形成し、仮接着用の第２の接着剤Ｙで曲げ加工部６００の形状を維持しつつ、本接着用の第１の接着剤Ｘを用いて本硬化させることで曲げ加工部６００が設けられた窓枠用化粧材を得ることができる。
なお、図１０（ｅ）に示したように、第１の接着剤Ｘは、切れ目１０６を覆うように一列に塗布され、第２の接着剤Ｙは発泡樹脂層１０１の厚み方向の側面と非発泡樹脂層１０２の端部付近に部分的に４カ所に分けて部分的に塗布されている。
【００６６】
また、図１０（ｂ）に示した窓枠用化粧材は、例えば、以下の方法で得ることができる。
まず、装飾層１０３に積層された状態の非発泡樹脂層１０２に、断面視三角形で溝状の切れ目を設け、該切れ目に隣接する位置に発泡樹脂層１０１を積層し、該発泡樹脂層１０１の上記切れ目側の側面付近を、上記切れ目と連続面となるように台形状に切り取り、断面視三角で溝状の切れ目１０６’を設ける。次に、発泡樹脂層１０１で切り取られた台形状の他の発泡樹脂層１０１を、切れ目１０６’を介して非発泡樹脂層１０２に積層して原料積層体を作製する。なお、台形状の発泡樹脂層１０１は、切れ目１０６’と連続面となるよう積層することが好ましい。そして、切れ目１０６’の非発泡樹脂層１０２部分に第１の接着剤Ｘを塗布し、切れ目１０６’の端部付近に第２の接着剤Ｙを塗布し、発泡樹脂層１０１が内側となるようにして切れ目１０６’部分で折り曲げ、左側の発泡樹脂層１０１の切れ目１０６’側の端面に台形状の発泡樹脂層１０１を第１の接着剤Ｘ及び第２の接着剤Ｙを介して貼り付けることで曲げ加工部６００を形成し、仮接着用の第２の接着剤Ｙで曲げ加工部６００の形状を維持しつつ、本接着用の第１の接着剤Ｘを用いて本硬化させることで曲げ加工部６００が設けられた窓枠用化粧材を得ることができる。
【００６７】
また、図１０（ｃ）に示した窓枠用化粧板は、例えば、以下の方法で得ることができる。
まず、装飾層１０３に積層された状態の非発泡樹脂層１０２に、断面視三角形で溝状の切れ目１０６を２か所設け、左側に設けた切れ目１０６の外側に発泡樹脂層１０１を積層する。次に、発泡樹脂層１０１の切れ目１０６側面の非発泡樹脂層１０２側と反対側面付近に、右側の切れ目１０６の外側の非発泡樹脂層１０２及び装飾層１０３が嵌め込める形状の切り取り部１０７を設けて原料積層体を作製する。次いで、切れ目１０６に第１の接着剤Ｘを塗布し、切り取り部１０７部分に第２の接着剤Ｙを塗布し、発泡樹脂層１０１が内側となるようにして切れ目１０６部分で折り曲げ、発泡樹脂層１０１と非発泡樹脂層１０２とを第１の接着剤Ｘ及び第２の接着剤Ｙを介して貼り付けることで曲げ加工部６００を形成し、仮接着用の第２の接着剤Ｙで曲げ加工部６００の形状を維持しつつ、本接着用の第１の接着剤Ｘを用いて本硬化させることで曲げ加工部６００が設けられた窓枠用化粧材を得ることができる。
【００６８】
また、図１０（ｄ）に示した窓枠用化粧板は、例えば、以下の方法で得ることができる。
まず、装飾層１０３に積層された状態の非発泡樹脂層１０２に、断面視三角形で溝状の切れ目１０６を２か所設け、左右に設けた切れ目１０６の外側のそれぞれに発泡樹脂層１０１を積層する。次に、左側に設けた発泡樹脂層１０１の切れ目１０６側面の非発泡樹脂層１０２側と反対側面付近に、右側の切れ目１０６の外側に設けた発泡樹脂層１０１、非発泡樹脂層１０２及び装飾層１０３が嵌め込める形状の切り取り部１０７’を設けて原料積層体を作製する。次いで、切れ目１０６に第１の接着剤Ｘを塗布し、切り取り部１０７’部分と発泡樹脂層１０１の端部付近に第２の接着剤Ｙを塗布し、左側の発泡樹脂層１０１が内側となるようにして切れ目１０６部分で折り曲げ、左側の発泡樹脂層１０１と非発泡樹脂層１０２及び右側の発泡樹脂層１０１とを第１の接着剤Ｘ及び第２の接着剤Ｙを介して貼り付けることで曲げ加工部６００を形成し、仮接着用の第２の接着剤Ｙで曲げ加工部６００の形状を維持しつつ、本接着用の第１の接着剤Ｘを用いて本硬化させることで曲げ加工部６００が設けられた窓枠用化粧材を得ることができる。
なお、図１０（ｃ）及び図１０（ｄ）に示した窓枠用化粧材において、発泡樹脂層１０１の下面と、該下面に設けられた被覆層（装飾層１０３及び非発泡樹脂層１０２）とは、同一面を形成してもよく、いずれか一方が突出した状態を形成していてもよい。
【００６９】
また、本発明において、上記曲げ加工部は、上記発泡樹脂層の手前側の端部からその近傍にかけて下側に突出する下側突出部が設けられた第一の領域を備えていることが好ましい。
図６に本発明の化粧材の用途の一つである窓枠用化粧材の一例を示す。図６（ａ）は厚み方向の断面図であり、図６（ｂ）は、窓枠用化粧材（窓枠）６０の斜視図の一例を示し、窓枠用化粧材（窓枠）６０は、発泡樹脂層６１上に非発泡樹脂層６２及び装飾層６３がこの順に積層された本発明の化粧材の一の端部（上記手前側の端部）付近において、発泡樹脂層６１が内側となるように折りたたまれた状態の下側突出部（以下、屈曲部６５ともいう）が形成され、曲げ加工部６００が設けられている。また、上記下側突出部（屈曲部６５）が設けられた第一の領域とは、例えば、図６（ｂ）にＡで示した領域である。
【００７０】
このような窓枠用化粧材６０は、例えば、図６（ｃ）に示したように、装飾層６３に積層された状態の非発泡樹脂層６２に、断面視Ｍ字状で溝状の切れ目６４を２か所設け、切れ目６４の間に発泡樹脂層６１を積層して原料積層体を作製し、該発泡樹脂層６１の厚み分だけ離間させた位置に他の発泡樹脂層６１を積層した後、切れ目６４部に第１の接着剤Ｘを塗布するとともに、切れ目６４と隣接しない発泡樹脂層６１の厚み方向の側面に第２の接着剤Ｙを塗布し、発泡樹脂層６１が内側となるようにして切れ目６４部分で折り曲げ、発泡樹脂層６１同士を第１の接着剤Ｘ及び第２の接着剤Ｙを介して貼り付けることで、図６（ａ）、図６（ｂ）に示したような構造の窓枠用化粧材を得ることができる。
【００７１】
また、上記窓枠用化粧材のその他の構成としては、例えば、装飾層６３に積層された状態の非発泡樹脂層６２に、断面視三角形で溝状の切れ目６６を４か所設け、切れ目６６に隣接する部分に発泡樹脂層６１を非発泡樹脂層６２上に接着し、該２個の発泡樹脂層の側面付近に真ん中の発泡樹脂層６１の両端が嵌め込める形状の切り取り部６７を設ける。そして、切れ目６６上と切り取り部６７の角部に第１の接着剤Ｘを塗布し、切り取り部６７を設けた発泡樹脂層６１の非発泡樹脂層６２側と反対側面に第２の接着剤Ｙを塗布し、発泡樹脂層６１が内側となるようにして切れ目６６部分で折り曲げ、発泡樹脂層６１同士を第１の接着剤Ｘ及び第２の接着剤Ｙを介して貼り付けることで、図６（ｄ）に示したような構造の窓枠用化粧材を得ることができる。
【００７２】
また、上記窓枠用化粧材の更に別の構成としては、例えば、装飾層６３に積層された状態の非発泡樹脂層６２に、断面視三角形で溝状の切れ目６６を４か所設け、内側に設けた２か所の切れ目６６の間に発泡樹脂層６１（ａ）を積層し、それ以外の切れ目６６に隣接する部分に発泡樹脂層６１（ｂ）、６１（ｃ）をそれぞれ非発泡樹脂層６２上に接着し、該２個の発泡樹脂層６１（ｂ）、６１（ｃ）の側面が真ん中の発泡樹脂層６１（ａ）と接触しない位置で嵌め込める形状の切り取り部６７’を設ける。そして、切れ目６６上と発泡樹脂層６１（ｂ）及び６１（ｃ）の非発泡樹脂層６２側と反対側面の切り取り部６７’側端部とに第１の接着剤Ｘを塗布し、発泡樹脂層６１（ｂ）、（ｃ）の非発泡樹脂層６２側と反対側面に第２の接着剤Ｙを塗布し、発泡樹脂層６１（ａ）が内側となるようにして切れ目６６部分で折り曲げ、発泡樹脂層６１（ｂ）、６１（ｃ）同士を第１の接着剤Ｘ及び第２の接着剤Ｙを介して貼り付けることで、図６（ｅ）に示したような発泡樹脂層６１（ｂ）、６１（ｃ）の加工寸法が粗雑であったとしても支障なく折りたたまれる構造の窓枠用化粧材を得ることができる。なお、切れ目６６部分で折り曲げる前に発泡樹脂層６１（ｂ）、６１（ｃ）設けた切り取り部６７’は、発泡樹脂層６１（ｂ）、６１（ｃ）同士を貼り付けた後、空間６７’’となる。
【００７３】
上記窓枠用化粧材の更に別の構成としては、例えば、装飾層６３に積層された状態の非発泡樹脂層６２に、断面視三角形で溝状の切れ目６４を２か所設けるとともに、串曲げカット６４’を設け、切れ目６４と串曲げカット６４’と間に発泡樹脂層６１（ａ）を積層し、それ以外の切れ目６４に隣接する部分に発泡樹脂層６１（ｃ）を、串曲げカット６４’に隣接する部分に発泡樹脂層６１（ｂ）をそれぞれ非発泡樹脂層６２上に接着する。なお、２個の発泡樹脂層６１（ｂ）、６１（ｃ）は、これらの側面が真ん中の発泡樹脂層６１（ａ）と僅かに接触しない位置で嵌め込めるように設ける。そして、切れ目６４と串曲げカット６４’とに第１の接着剤Ｘを塗布し、発泡樹脂層６１（ｂ）、（ｃ）の非発泡樹脂層６２側と反対側面に第２の接着剤Ｙを塗布し、発泡樹脂層６１（ａ）が内側となるようにして切れ目６４及び串曲げカット６４’部分で折り曲げ、発泡樹脂層６１（ｂ）、６１（ｃ）同士を第２の接着剤Ｙを介して貼り付けることで、図６（ｆ）に示したように、切れ目６４部分の曲げ加工部分が面取りされ、串曲げカット６４’部分の曲げ加工部分が曲面状となり、また、発泡樹脂層６１（ａ）と発泡樹脂層６１（ｂ）及び６１（ｃ）との間、並びに、発泡樹脂層６１（ａ）と発泡樹脂層６１（ｂ）及び６１（ｃ）が積層された非発泡樹脂層６２との間に、僅かな（０．１〜１．０ｍｍ程度）隙間６７’ ’ ’が設けられ、第１の接着剤Ｘが塗布された箇所から押し広がって隙間６７’ ’ ’に充填されることで、曲げ加工時のストレスを減少させ、設計通りの第１の接着剤の充填がしやすい構造の窓枠用化粧材を得ることができる。
【００７４】
上記窓枠用化粧材は、図６（ａ）〜（ｆ）に示したように、被覆層（非発泡樹脂層６２及び装飾層６３）は、さらに、発泡樹脂層６１の下側突出部の下側の面に設けられていることが好ましく、上記被覆層の発泡樹脂層６１における上側の面を覆う部分と、上記被覆層の発泡樹脂層６１における手前側の面を覆う部分とが連続していることが好ましい。
更に、上記窓枠用化粧材は、上記被覆層の発泡樹脂層６１における手前側の面を覆う部分と、上記被覆層の発泡樹脂層６１の下側突出部（屈曲部６５）の下側の面を覆う部分とが連続していることが好ましく、上記被覆層の発泡樹脂層６１における上側の面を覆う部分と、上記被覆層の発泡樹脂層における手前側の面を覆う部分と、上記被覆層の上記発泡樹脂層の下側突出部の下側の面を覆う部分とが連続していることが好ましい。
また、上記発泡樹脂層における上記第一の領域における両側面と、上記発泡樹脂層における上記第一の領域を除く領域（図６（ｂ）における領域Ｂ）における両側面とが同一面にあり、上記窓枠用化粧材は、平面視矩形状であることが好ましい。
なお、図６（ｃ）〜（ｆ）、図１０（ａ）〜（ｄ）に設けられた発泡樹脂層は平板の状態で被覆層と積層させ、その後に所望の形状に削ることで設けてもよい。
【００７５】
なお、このような窓枠用化粧材は、図７（ａ）に示した窓枠用化粧材（窓枠）７０１のように屈曲部の少なくとも一方の側面に木口材であるエッジテープ７１が貼着されていることが好ましい。上記エッジテープとしては、例えば、パネフリ工業社製のパネフリバンド、マーブレットＳ等が挙げられる。それ以外にも装飾層３を側面に貼着したり、非発泡樹脂層２を側面に貼着したりして装飾層３（上記被覆層）を上記第一の領域における少なくとも一方の側面に設けてもよい。この場合、上記発泡樹脂層の表面の少なくとも一部を覆う被覆層と、上記発泡樹脂層の上記第一の領域における少なくとも一方の側面に貼着されたエッジテープ、装飾層及び被覆層からなる群より選択される少なくとも一つとが同じ模様柄であることが好ましい。
上記エッジテープの模様は、上記窓枠用化粧材が例えば、木材を模倣した板目や柾目の装飾意匠である場合、該装飾衣装と同系色の木口意匠がより好ましい。
更に、上記窓枠用化粧材は、例えば、図７（ｂ）に示した窓枠用化粧材（窓枠）７０１のように、エッジテープ７１を貼着した側面の一方に切り欠き７３が設けられていてもよく、図７（ｃ）に示した窓枠用化粧材（窓枠）７０２のように、エッジテープ７１を貼着した側面の両方に切り欠き７３が設けられていてもよい。
上記側面のエッジテープ７１は、図７（ｂ）及び（ｃ）に示したように、切り欠き７３が形成されていない箇所に設けられていることが好ましい。
また、エッジテープ７１を貼着した側面の一方に切り欠き７３が設けられている場合、発泡樹脂層６１における第一の領域Ａにおける両側面の一方が、発泡樹脂層６１における第一の領域Ａを除く領域Ｂにおける両側面間の一方より突出した平面視Ｌ字型であることが好ましく、また、エッジテープ７１を貼着した側面の両方に切り欠き７３が設けられている場合、上記発泡樹脂層６１における第一の領域Ａにおける両側面が、発泡樹脂層６１における第一の領域Ａを除く領域Ｂにおける両側面より突出して平面視Ｔ字型であることが好ましい。施工される物件の躯体や壁面形状に沿いやすいからである。なお、本発明の化粧材は、従来の木質材料からなる化粧材と同様に、建築現場での施工形状や施工順に自由に対応し切り欠きを形成できる。
また、本発明では、上記発泡樹脂層は、図１１に示したように平面視台形であってもよい。図１１に示した発泡樹脂層１１０は、例えば、短辺同士を組み合わせることで、角部に設けられた窓に対して施工することができる。
上記窓枠用化粧材は、上記化粧材が装飾層、非発泡樹脂層及び発泡樹脂層を有し、発泡樹脂層の厚みに対する装飾層と非発泡樹脂層との合計厚みの割合、及び、発泡樹脂層の圧縮弾性率が、それぞれ所定の値に規定されているため、耐水性及び断熱性に優れるとともに、耐荷重性にも優れたものとなり、更に、上記化粧材の一の端部付近に屈曲部を有するため、反りの発生を好適に防止できる。
このような窓枠用化粧材は、上記発泡樹脂層が複数の発泡樹脂の部材から構成されていることが好ましい。具体的には、例えば、図６（ａ）〜（ｅ）に示した構成の場合、上記発泡樹脂層は３つの部材から構成され、図８（ａ）、図８（ｂ）に示した構成の場合、上記発泡樹脂層は３つの部材から構成される。なお、図８は、本発明の化粧材の好ましい一例である窓枠用化粧材の一例を示し、図８（ａ）は、本発明の化粧材の好ましい一例である窓枠用化粧材を組み立てる際に使用する原料積層体の厚み方向の断面図であり、窓枠用化粧材（窓枠）は、発泡樹脂層８１上に非発泡樹脂層８２及び装飾層８３がこの順に積層された本発明の化粧材の一の端部（上記手前側の端部）付近において、発泡樹脂層８１が内側となるように折りたたまれた状態の折り曲げ加工部が形成され、該折り曲げ加工部に下側突出部（以下、屈曲部ともいう）が形成されている。
このような窓枠用化粧材は、例えば、図８（ａ）に示したように、装飾層８３に積層された状態の非発泡樹脂層８２に、断面視三角形で溝状の切れ目８６を４か所設け、切れ目８６の外側に発泡樹脂層８１を積層し、該発泡樹脂層８１の厚み分だけ離間させた位置に他の発泡樹脂層８１を積層して原料積層体を作製した後、切れ目８６に第１の接着剤Ｘを塗布し、発泡樹脂層８１の非発泡樹脂層８２側と反対側面上に第２の接着剤Ｙを塗布し、発泡樹脂層８１が内側となるようにして切れ目８６部分で折り曲げ、発泡樹脂層８１同士を第１の接着剤Ｘ及び第２の接着剤Ｙを介して貼り付けることで、図８（ａ）に示したような構造の窓枠用化粧材を得ることができる。
更に、図８（ｂ）に示したように、断面視三角形で溝状の切れ目８６を２か所設け、切れ目８６部分に互いのエッジ部分が配置するよう側面がテーパー状に加工された発泡樹脂層８１（ｂ）、８１（ｃ）を積層した後、切れ目８６上に第１の接着剤Ｘを塗布し、発泡樹脂層８１（ａ）及び８１（ｂ）の上記テーパー状に加工された部分に第２の接着剤Ｙを塗布し、発泡樹脂層８１（ｂ）、８１（ｃ）が内側となるようにして切れ目８６部分で折り曲げ、発泡樹脂層８１（ｂ）、８１（ｃ）同士を第１の接着剤Ｘ及び第２の接着剤Ｙを介して貼り付けることで、図８（ｂ）に示したような構造の窓枠用化粧材を得ることができる。
また、上述した装飾層３を備えた本発明の化粧材は、耐候性に優れたものとなり、特に本発明の化粧材を窓枠に使用する場合、装飾層の側を表面としてサンシャインウェザー試験４０００時間（後述する試験条件）を行っても、外観変化が軽微であることが好ましい。
【００７６】
なお、図６（ｃ）〜（ｆ）、図８（ａ）、（ｂ）及び図１０（ａ）〜（ｄ）に上記窓枠用化粧材の製造方法を記載したが、各図面に記載の第１の接着剤Ｘ及び第２の接着剤Ｙの塗布される箇所、塗布方法は図示したものには限定されず、例えば、第１の接着剤Ｘ及び第２の接着剤Ｙが入れ替わった状態で塗布されてもよいし、図示とは異なる位置に第１の接着剤Ｘ及び第２の接着剤Ｙが塗布されたものであってもよい。
例えば、図６（ｃ）に示したように、（ａ）が第１の接着剤Ｙが第２の接着剤である場合は、仮止めされる部分が広いために、接着を塗布する工程から次の工程（切削等の工程や梱包、出荷の工程）までの時間が短縮できるメリットがある。
一方、図６（ｃ）に示した（ａ）が第２の接着剤Ｙが第１の接着剤である場合は、長期にわたり維持する接着が得られるために、過酷な条件下での使用に耐えうるメリットがある。
その他、図６（ｄ）〜（ｆ）に関しても同様である。
【００７７】
〔化粧材の製造方法〕
本発明の化粧材は、例えば、以下の工程を経て製造することができる。
【００７８】
（発泡樹脂層の準備工程）
まず、上記発泡樹脂層を準備する。
上記発泡樹脂層は、上述した通り、ビーズ法、あるいは発泡樹脂層形成用樹脂組成物を用いたＴダイによる押出製膜法やカレンダー製膜法などの成膜法により、好ましくは発泡倍率５倍以上２０倍以下で発泡させて、圧縮弾性率が１５ＭＰａ以上となるように作製する。
上記発泡樹脂層の発泡倍率や圧縮弾性率は、発泡させる際の発泡温度、樹脂の種類、発泡剤及び可塑剤の使用量などにより適宜調整することが可能である。
【００７９】
（非発泡樹脂層の準備工程）
次に、上記非発泡樹脂層を準備する。
上記非発泡樹脂層は、Ｔダイによる押出製膜法やカレンダー製膜法などの製膜法により製膜し、引張弾性率が１８０ＭＰａ以上となるように作製する。
上記非発泡樹脂層の引張弾性率は、樹脂の種類、無機化合物の種類や使用量などにより適宜調整することが可能である。
【００８０】
（装飾層の形成工程）
上記非発泡樹脂層、または必要に応じて設けられるベース樹脂層上に、インキ組成物を用いて、装飾層を形成する。インキ組成物は、例えば、グラビア印刷、オフセット印刷、スクリーン印刷、フレキソ印刷、インクジェット印刷などの方法により塗布すればよい。また、隠蔽層（ベタ印刷層）を形成する場合には、例えば、グラビアコート、バーコート、ロールコート、リバースロールコート、コンマコートなどの各種コーティング法などにより形成すればよい。
【００８１】
（透明樹脂層の積層工程）
上記透明樹脂層は、上記装飾層を形成した後、必要に応じて接着層を介して形成することが好ましい。上記接着層は、例えば、グラビアコート、バーコート、ロールコート、リバースロールコート、コンマコートなどの各種コーティング法、Ｔダイによる押出製膜法などにより形成すればよい。そして上記透明性樹脂はＴダイによる押出製膜法で製膜と同時に積層させる方法、Ｔダイによる押出製膜法やカレンダー製膜法などの製膜法により予め製膜したものをドライラミネーション法や熱ラミネーション法により積層させる方法などにより形成すればよい。
【００８２】
（表面保護層の形成工程）
上記表面保護層は、上記の装飾層の形成工程の後、あるいは透明樹脂層を積層する場合は該樹脂層の積層工程の後、装飾層の上、あるいは透明樹脂層の上に、硬化性樹脂組成物を塗布し、硬化後の厚さが３μｍ以上４０μｍ以下程度になるように、グラビアコート、バーコート、ロールコート、リバースロールコート、コンマコート等の公知の方式により塗布して未硬化樹脂層を形成し、次いで該未硬化樹脂層に、熱を加えるか又は電子線、紫外線等の電離放射線を照射して該未硬化樹脂層を硬化させることにより形成することができる。
【００８３】
熱硬化の場合の加熱温度は用いる樹脂に応じて適宜決定される。
また、電離放射線として電子線を用いる場合、その加速電圧については、用いる樹脂や層の厚みに応じて適宜選定し得るが、通常加速電圧７０ｋＶ以上３００ｋＶ以下程度で未硬化樹脂層を硬化させることが好ましい。照射線量は、樹脂層の架橋密度が飽和する量が好ましく、通常５ｋＧｙ以上３００ｋＧｙ以下（０．５Ｍｒａｄ以上３０Ｍｒａｄ以下）、好ましくは１０ｋＧｙ以上５０ｋＧｙ以下（１Ｍｒａｄ以上５Ｍｒａｄ以下）の範囲で選定される。
電子線源としては特に制限はなく、例えば、コックロフトワルトン型、バンデグラフト型、共振変圧器型、絶縁コア変圧器型、あるいは直線型、ダイナミトロン型、高周波型等の各種電子線加速器を用いることができる。
電離放射線として紫外線を用いる場合には、波長１９０ｎｍ以上３８０ｎｍ以下の紫外線を含むものを放射する。
紫外線源としては特に制限はなく、例えば、高圧水銀燈、低圧水銀燈、メタルハライドランプ、カーボンアーク燈等が用いられる。
【００８４】
（非発泡樹脂層と装飾層との貼着工程）
装飾層が化粧シートである場合、上記非発泡樹脂層と前記装飾層との貼着は、例えば、感熱接着剤、感圧接着剤のほか、ホットメルト接着剤などを用いて行うことができる。ホットメルト接着剤としては、例えばウレタン系反応型ホットメルト（以下、「ＰＵＲ系接着剤」という。）などの反応型ホットメルト接着剤が好ましく挙げられる。このＰＵＲ系接着剤は、成分の中に水分と反応する官能基（イソシアネート基）を含んでおり、冷却硬化後、基板や化粧シートに付着している水分やそれらを通して与えられる水分と反応する。
反応後は、加熱をしても溶融せず、高い接着強度を有するという特徴を有するものである。また装飾層と非発泡樹脂層とを接着剤を介さず、熱融着することで貼着することも好ましい。
また、非発泡樹脂層と装飾層とを貼り合わせる際に発生する反りを減少させるために、非発泡樹脂層の装飾層と貼着される反対面に、１０μｍ以上７００μｍ以下程度の熱可塑性樹脂からなる樹脂フィルム層を積層させてもよい。
【００８５】
（発泡樹脂層と非発泡樹脂層との貼着工程）
上記発泡樹脂層の準備工程で得られた発泡樹脂層と、装飾層を形成した非発泡樹脂層との貼着は、必要に応じて上記非発泡樹脂層と装飾層との貼着工程で示した接着剤を用いることができる。
【００８６】
本発明の化粧材の好ましい一例である窓枠用化粧材は、上記化粧材が装飾層、非発泡樹脂層及び発泡樹脂層を有し、発泡樹脂層の厚みに対する装飾層と非発泡樹脂層の合計厚みの割合、及び、発泡樹脂層の圧縮弾性率が、それぞれ所定の値に規定されているため、耐水性及び断熱性に優れるとともに、耐荷重性にも優れたものとなる。
図９（ａ）は、本発明の化粧材の好ましい一例である窓枠用化粧材が建物の窓に施工された一例を示す断面図であり、図９（ｂ）は、本発明の化粧材の好ましい一例である窓枠用化粧材が建物の窓に施工された一例を示す平面図であり、図９（ｃ）は、本発明の化粧材の好ましい一例である窓枠用化粧材が建物の窓に施工された一例を示す斜視図である。
すなわち、本発明の好ましい一例である窓枠用化粧材９０は、通常、建物の外壁面９１に設けられた窓９３の下部の室内側にモルタル等の接着部９２を介して施工される。
このような本発明の好ましい一例である窓枠用化粧材が施工される建物の窓としては特に限定されないが、例えば、出窓台を含む窓枠が好適に挙げられる。
また、本発明の好ましい一例である窓枠用化粧材は、窓枠の少なくとも一部に用いられるが、例えば、四角い窓枠である場合、該窓枠の四辺のいずれか一部又は全部に本発明の好ましい一例である窓枠用化粧材が施工されている。なかでも、窓枠の下辺に好適に施工することができる。
【００８７】
本発明の化粧材は、装飾層、非発泡樹脂層及び発泡樹脂層を有する化粧材であって、上記装飾層側と反対側面に曲げ加工が施されることで形成された曲げ加工部を有し、上記曲げ加工部の上記曲げ加工により当接した面に、少なくとも２種類の接着剤の硬化物を有することを特徴とする化粧材である。
すなわち、本発明の化粧材は、曲げ加工により形成した曲げ加工部を接着する接着剤として物性の異なる２種類の接着剤を用いたものであるため、一方の接着剤で曲げ加工された曲げ加工部の形状を仮接着し、他方の接着剤で化粧材の使用環境に応じて必要な性能を発揮する接着性能を発揮するよう本接着することができる。このように上記一方の接着剤で上記曲げ加工部の仮接着がされることで、該曲げ加工部の本接着を充分な時間をかけて行うことができ、上記曲げ加工部の形状維持と、化粧材の使用環境に応じて求められる性能とを充分に得ることができる。
【実施例】
【００８８】
次に、本発明を実施例により、さらに詳細に説明するが、本発明は、この例によってなんら限定されるものではない。【００８９】
（評価及び測定方法）
実施例及び比較例で得られた化粧材について、以下の方法で評価及び測定した。
（接着状態）
実施例及び比較例で得られた化粧材の接着状態を以下の基準で評価した。
〇：曲げ加工部が接着されており開きは確認されない。
×：曲げ加工部に開きが確認される。
（曲げ加工部の接着評価）
実施例及び比較例で得られた化粧材を、８０℃９０％加湿環境２００時間中に放置し、曲げ加工部の接着状態の外観を以下の基準で評価した。
○：曲げ加工部に開きが確認されない。
×：曲げ加工部に開きが確認される。
次に、曲げ加工部に開きを確認されないと評価されたものに対し、曲げ加工部の固定を解く方向に強制的に接着部を手動で押し広げて材破の状態を確認し、曲げ加工部の接着評価をした。
○：発泡樹脂層が破壊される。
△：接着剤の硬化物と該接着剤の硬化物の被接着材の界面で剥れる。
×：強制的に押し広げる前に既に接着部分が剥がれている。【００９０】
（実施例１）
着色ポリプロピレン樹脂フィルム（厚さ；６０μｍ、色；白系）に、グラビア印刷でインキ組成物（アクリルウレタン系）を用いて厚さ２μｍの石目柄の模様層を形成した。
次いで、ウレタン系ドライラミネート用接着剤を用いて厚さ２μｍの接着剤層を形成し、該模様層の上に透明ポリプロピレン樹脂フィルム（厚さ；８０μｍ）をドライラミネートして設けた。
該透明ポリプロピレン樹脂フィルム上に、２液硬化型ウレタン樹脂を用いて厚さ１μｍのプライマー層を形成した。そして、該プライマー層上に電子線硬化性樹脂組成物（アクリレート系）をグラビア印刷によって塗布量１５ｇ／ｍ２で塗布して塗膜を形成し、電子線を照射して該塗膜を架橋硬化させ、表面保護層（厚さ；１５μｍ）を形成して、化粧シート（厚さ；１６０μｍ）を作製し、装飾層とした。
次に、非発泡樹脂層としてタルクを２０質量％含むＡＢＳ樹脂シート（引張弾性率；２４００ＭＰａ、厚さ；２ｍｍ）を用意して、上記化粧シートの着色ポリプロピレン樹脂フィルム（ベース樹脂層）と対向するように、該非発泡樹脂層と該化粧シートとを、ウレタン系ドライラミネート用接着剤を介してドライラミネートにて貼着した。
次に、発泡樹脂層としてＥＰＳ樹脂（発泡剤；ブタン（ポリスチレン樹脂１００質量部に対して７質量部）、可塑剤；流動パラフィン（ポリスチレン樹脂１００質量部に対して０．１５質量部））を用いてビーズ法により作製した発泡樹脂層（発泡倍率；１５倍、圧縮弾性率；４３ＭＰａ、厚さ；９．８ｍｍ）を用意し、上記の化粧シートを貼着した非発泡樹脂層と発泡樹脂層とを、ＰＵＲ系接着剤を用いて貼着し、化粧材を作製した。【００９１】
得られた化粧材の１辺（端部）と平行に、端部より２５ｍｍ位置よりに、図６（ｃ）に図示する断面となるよう切り欠きを専用装置にて切削することによって成型し、図６（ｃ）に示した第１の接着剤Ｘの塗布位置に変成シリコーン系湿気硬化型接着剤を先端がチューブ状の先端を持つ容器より搾り出し線状に塗布（３ｍｍ巾）した。また、図６（ｃ）に示した第２の接着剤Ｙの塗布位置にアルコール溶媒ゴム系接着剤を刷毛で拡げながら塗布（２０ｍｍ巾）後、手動にて折り曲げた後に、奥行き１０ｃｍのサーボプレス機にて６０秒間加圧し接着させ作製した。
得られた化粧材を評価した結果を表１に示す。【００９２】
実施例２〜６、比較例１〜４
表１に示す発泡樹脂層、非発泡樹脂層に代えた以外は、実施例１と同様にして化粧材を作製した。
得られた化粧材を評価した結果を表１に示す。【００９３】
【表１】
2019124383.tif 000003
なお、表１中、「未評価」と記載している個所は、上位の接着評価にてサンプルが形態を維持しないため評価できなかったことを意味する。【００９４】
表１に示したように、実施例に係る化粧材は、いずれも曲げ加工部の接着状態が良好で曲げ加工部の接着評価にも優れていた。
一方、比較例１に係る化粧材は、第１の接着剤及び第２の接着剤として、溶剤系ゴム接着剤を用いたため、発泡樹脂層が溶解していた。比較例２に係る化粧材は、第１の接着剤及び第２の接着剤として、アルコール系ゴム接着剤を用いたため、第１の接着剤による接着強度が不充分で曲げ加工部接着評価に劣っていた。比較例３に係る化粧材は、第１の接着剤及び第２の接着剤として、変成シリコーン系湿気硬化型接着剤を用いたため、曲げ加工時の第２の接着剤による接着が不充分となり、曲げ加工部に開きが確認された。比較例４に係る化粧材は、第１の接着剤及び第２の接着剤として、２液ウレタン系硬化型接着剤を用いたため、曲げ加工時の第２の接着剤による接着が不充分となり、曲げ加工部に開きが確認された。
【産業上の利用可能性】
【００９５】
本発明によれば、装飾層、非発泡樹脂層及び発泡樹脂層を有し、上記装飾層側と反対側面に曲げ加工が施されることで形成された曲げ加工部を有し、上記曲げ加工部の上記曲げ加工により当接した面に、異なる第１の接着剤と第２の接着剤とを有する構成であるため、耐水性及び断熱性に優れ、かつ、曲げ加工により形成した曲げ加工部の接着性に優れた化粧材を得ることができる。本発明の化粧材は、住居用の床材、とりわけトイレ、洗面、台所などの水廻り用途の床材や、窓枠に好適に用いられる。
【符号の説明】
【００９６】
１、６１、８１、１０１、１１０  発泡樹脂層
２、６２、８２、１０２  非発泡樹脂層
３、６３、８３、１０３  装飾層
４  ベース樹脂層
５  透明樹脂層     
６  表面保護層
８ａ  雄実
８ｂ  雌実
１０、５０ａ〜ｄ、５１  化粧材
２１  第１熱可塑性樹脂層
２２  ガラス成分層
２３  第２熱可塑性樹脂層
３３  模様層
５２  金属治具
５５  ウレタン系接着剤
６０、７０１、７０２、９０  窓枠用化粧材
６０’  金属治具
６００  曲げ加工部
６４、６６、８６、１０６、１０６’  切れ目
６４’  串曲げカット
６５  屈曲部
６７、６７’、１０７、１０７’  切り取り部
７１  エッジテープ
７３  切り欠き
９１  外壁面
９２  接着部
９３  ガラス窓
【図１】
2019124383.tif 000004
【図２】
2019124383.tif 000005
【図３】
2019124383.tif 000006
【図４】
2019124383.tif 000007
【図５】
2019124383.tif 000008
【図６】
2019124383.tif 000009
【図７】
2019124383.tif 000010
【図８】
2019124383.tif 000011
【図９】
2019124383.tif 000012
【図１０】
2019124383.tif 000013
【図１１】
2019124383.tif 000014
【国際調査報告】
2019124383.tif 000015
2019124383.tif 000016
2019124383.tif 000017
2019124383.tif 000018